(57)【要約】  鋼品の製造方法は、窒化鋼品が得られる、３５０〜６５０℃の間の硝化温度で鋼品を窒化（２１０）することを含む。窒化鋼品は、硝化温度から反応性焼き入れ油内で焼き入れ（２２０）される。反応性焼き入れ油は、Ｓ、Ｐ、Ｂ、Ｍｏ及びＷの少なくとも１つを含む。したがって、焼き入れによって更にＳ、Ｐ、Ｂ、Ｍｏ及びＷの少なくとも１つを含む固体潤滑剤による窒化鋼品のコーティング（２２２）を含む。鋼品の製造装置、焼き入れ油及び本方法によって製造される鋼品もまた開示されている。【選択図】図２
2019501298.tif 000002
【特許請求の範囲】
【請求項１】
鋼品の製造方法であって、
窒化鋼品が得られる３５０〜６５０℃の間の硝化温度における鋼品の窒化（２１０）工程と、
前記硝化温度から反応性焼き入れ油中に前記窒化鋼品を焼き入れ（２２０）する工程と
を含み、
前記反応性焼き入れ油が、Ｓ、Ｐ、Ｂ、Ｍｏ及びＷの少なくとも１つを含み、
それによって、焼き入れの前記工程が、更にＳ、Ｐ、Ｂ、Ｍｏ及びＷの少なくとも１つを含む固体潤滑剤による、前記窒化鋼品のコーティング（２２２）を含む、
製造方法。
【請求項２】
前記反応性焼き入れ油が、すべてのＳ、Ｐ、Ｂ、Ｍｏ及びＷの少なくとも０．１％の重量を含むことを特徴とする、請求項１に記載の方法。
【請求項３】
前記反応性焼き入れ油が、すべてのＳ、Ｐ、Ｂ、Ｍｏ及びＷについて最大で１０％の重量を含むことを特徴とする、請求項１又は２に記載の方法。
【請求項４】
前記窒化工程（２１０）及び前記焼き入れ工程（２２０）間の全体的な時間を通して、脱窒化を防ぐ窒素ポテンシャルの雰囲気中で、前記窒化鋼品を維持する更なる工程を特徴とする、請求項１〜３のいずれか一項に記載の方法。
【請求項５】
前記窒化工程（２１０）及び前記焼き入れ工程（２２０）間の全体的な時間を通して、前記硝化温度で前記窒化鋼品を維持する更なる工程を特徴とする、請求項１〜４のいずれか一項に記載の方法。
【請求項６】
最大冷却速度が２５０℃／ｓ未満で前記焼き入れ工程（２２０）が実施されることを特徴とする、請求項１〜５のいずれか一項に記載の方法。
【請求項７】
鋼品の製造装置であって、
窒化鋼品が得られ、３５０〜６５０℃の間の硝化温度で鋼品（１００）を窒化するために構成される窒化チャンバー（１０）と、
Ｓ、Ｐ、Ｂ、Ｍｏ及びＷの少なくとも１つを含む反応性焼き入れ油（１５０）を含む焼き入れボリューム（２０）と、
前記反応性焼き入れ油（１５０）中で前記窒化鋼品の焼き入れを行うために反応性焼き入れ油（３０）を含む前記焼き入れボリューム（２０）に対して前記硝化温度を有する前記窒化鋼品を移動させる輸送手段（３０）とを含み、その焼き入れによって、Ｓ、Ｐ、Ｂ、Ｍｏ及びＷの少なくとも１つを含む固体潤滑剤が、前記窒化鋼品上に形成される、
製造装置。
【請求項８】
前記窒化チャンバー（１０）及び前記焼き入れボリューム（２０）間のすべてにわたって脱窒化を防ぐ窒素ポテンシャルの雰囲気中で前記窒化鋼品を移動させるために前記輸送手段（３０）が配置されることを特徴とする、請求項７に記載の装置。
【請求項９】
前記窒化チャンバー（１０）及び前記焼き入れボリューム（２０）間のすべてにわたって前記硝化温度で前記窒化鋼品を移動させるために前記輸送手段（３０）が配置されることを特徴とする、請求項７又は８に記載の装置。
【請求項１０】
鋼品（１００）であって、
鋼本体（１０２）を含み、
前記鋼（１０２）の本体が、Ｓ、Ｐ、Ｂ、Ｍｏ及びＷの少なくとも１つを含む固体潤滑剤（１２０）の表面層によって覆われた窒化層（１１０）を有し、
前記固体潤滑剤（１２０）が、最も高い窒素含有量を有する新たに提供された前記窒化層（１１０）の表面部分に化学的に直接、結合している、
鋼品。
【請求項１１】
前記固体潤滑剤（１２０）及び前記窒化層（１１０）間の前記結合が、混入物質を含まないことを特徴とする請求項１０に記載の鋼品。
【請求項１２】
鋼品上に固体潤滑剤層を供給する焼き入れ油であって、基油、並びにＳ並びに少なくとも１つのＭｏ及びＷを含む添加剤を含む、焼き入れ油。
【請求項１３】
元素状イオウ、
硫化炭化水素、
硫化脂肪酸、及び
硫化エステル
の少なくとも１つの形態でＳを含むことを特徴とする、請求項１２に記載の焼き入れ油。
【請求項１４】
単純なモリブデン酸塩、
チオモリブデン酸塩、
モリブデンジチオカルバメート、
モリブデンジチオホスフェート、
モリブデンカルボキシレート、
モリブデンジチオカルボキシレート、
モリブデンザンテート、
モリブデンチオザンテート、
配位子としてカルボニル、シクロペンタジエニル及びイオウを含有する多核モリブデン錯体、
ピリジン、ビピリジン、ニトリル及びホスフィンを有するモリブデンのハロゲン含有錯体、並びに
脂肪酸グリセリド、アミド及びアミンを有するモリブデン酸の付加物
の少なくとも１つの形態でＭｏを含むことを特徴とする請求項１２又は１３に記載の焼き入れ油。
【請求項１５】
１％〜２０％の重量のモリブデンホスホチオエートを含むことを特徴とする、請求項１４に記載の焼き入れ油。
【請求項１６】
単純なタングステン酸塩、
チオタングステン酸塩、
タングステンジチオカルバメート、
タングステンジチオホスフェート、
タングステンカルボキシレート、
タングステンジチオカルボキシレート、
タングステンザンテート、
タングステンチオザンテート、
配位子としてカルボニル、シクロペンタジエニル及びイオウを含有する多核タングステン錯体、
配位子としてピリジン、ビピリジン、ニトリル及びホスフィンを有するタングステンのハロゲン含有錯体、並びに
脂肪酸グリセリド、アミド及びアミンを有するタングステン酸（ｔｕｎｓｔｉｃ  ａｃｉｄ）の付加物
の少なくとも１つの形態でＷを含むことを特徴とする請求項１２〜１５のいずれか一項に記載の焼き入れ油。
【請求項１７】
りん酸トリエステルの形態でＰを含むことを特徴とする、請求項１２〜１６のいずれか一項に記載の焼き入れ油。
【請求項１８】
トリクレジルホスフェート、
モノアルキルりん酸の部分的なエステルのアミンで中和された混合物、
ジアルキルりん酸の部分的なエステルのアミンで中和された混合物、
エトキシ化モノアルキルりん酸、
エトキシ化ジアルキルりん酸、及び
ジアルキルジチオホスフェート
の少なくとも１つの形態でＰを含むことを特徴とする、請求項１７に記載の焼き入れ油。
【請求項１９】
分散ホウ酸、
分散金属ホウ酸塩、
アミン及びアミノアルコールを有するホウ酸の付加物、
ホウ酸エステル、並びに
ホウ素クラスターアニオンを含有するイオン性液体
の少なくとも１つの形態でＢを含むことを特徴とする、請求項１２〜１８のいずれか一項に記載の焼き入れ油。
【請求項２０】
すべてのＳ、Ｐ、Ｂ、Ｍｏ及びＷの少なくとも０．１％の重量を含むことを特徴とする請求項１２〜１９のいずれか一項に記載の焼き入れ油。
【請求項２１】
すべてのＳ、Ｐ、Ｂ、Ｍｏ及びＷについて最大で１０％の重量を含むことを特徴とする、請求項１２〜２０のいずれか一項に記載の焼き入れ油。
【請求項２２】
最大５％の重量でチオりん酸亜鉛（ｚｉｎｃ  ｐｈｏｓｐｏｒｏｔｈｉｏａｔｅ）を含むことを特徴とする、請求項１２〜２１のいずれか一項に記載の焼き入れ油。
【請求項２３】
最大で１０％の重量のジアルキルポリスルフィドを含むことを特徴とする、請求項１２〜２１のいずれか一項に記載の焼き入れ油。
【請求項２４】
最大１０％の重量で脂肪酸トリグリセリドを含むことを特徴とする請求項１２〜２１のいずれか一項に記載の焼き入れ油。
【請求項２５】
最大１０％の重量で焼き入れ油添加剤を含むことを特徴とする、請求項１２〜２４のいずれか一項に記載の焼き入れ油。
【発明の詳細な説明】
【技術分野】
【０００１】
本発明は、一般的に潤滑剤でコーティングした鋼品、それを製造する方法、装置及び焼き入れ油、特に、窒化された潤滑剤でコーティングした鋼品に関する。
【背景技術】
【０００２】
窒化は、窒素を金属表面に拡散させ、肌焼き表面を生成させる熱処理プロセスである。窒化は、低炭素、低合金鋼に関して最も一般的に使用されているが、しかし、近年、高合金鋼もまた窒化され、有利な結果が得られている。
【０００３】
今日、用いられる主な窒化方法は、ガス窒化、塩浴窒化、及びプラズマ窒化であり、窒素を提供するために用いられる媒体にちなんで名づけられている。
【０００４】
窒化は、通常、高い耐摩耗性、耐スカッフィング性、耐かじり性及び耐焼付性を促進させる高い表面硬度を付与する。疲労強度は、主に表面の圧縮応力の発生によって増大する。
【０００５】
窒化は、高温で実施されることが多く、したがって、通常、鋼製品を冷却させる冷却又は焼き入れ工程によって終了する。窒化後の速い焼き入れは、閉じ込められた窒素の固溶硬化作用（ｓｏｌｕｔｉｏｎ  ｈａｒｄｅｎｉｎｇ  ｅｆｆｅｃｔ）を増大させるが、この作用は、鋼表面における合金元素及び窒素間の硬い窒化物の形成に由来する析出硬化作用と比べて比較的小さい。Ｃｒ、Ａｌ、Ｖ、Ｔｉ及びＭｏなどの合金元素は、窒化中に鋼内に硬い窒化物を形成し、鋼内のこのような合金元素のレベルが、硬度、耐摩耗性及び疲労強度の観点から窒化の結果に非常に大きな影響を有する。焼き入れ油及び熱処理用流体については、窒化などの硬化、焼き戻し又はその他の熱処理プロセスの一部として鋼又はその他の金属の急速又は少なくとも制御された冷却を意図している。
【０００６】
典型的な用途として、歯車、クランクシャフト、カムシャフト、ラック、ピニオン、車軸、レース、ドライブシャフト、油圧モーター用のセンターピン及びシリンダーブロック、ポンプ用の羽、ピストンスカート、チェーン部品、スライドウェイ、カムフォロア、バルブ部品、押出機のスクリュー、ダイカスト用具、鍛造用ダイス、押し出し用ダイス、小火器用部品、インジェクター、プラスチック用モールド用具、コンベヤー用ガイド等が挙げられる。
【０００７】
窒化材料の特有の有益な特性によって、それらは、表面が、その他の固体又は液体物と機械的な接触、特に、動きながらの接触にさらされる用途において用いられることが多い。このような用途では、低摩擦及び耐摩耗性を対象とする。潤滑させることは、摩擦及び摩耗の問題に対処するための標準的な方法である。用途に応じて液体及び／又は固体の潤滑剤を用いることができる。液体の潤滑剤は、長期の耐用期間、有用性、腐食防止、洗浄及び冷却のすべてが重要であるとき、好ましい選択である。固体潤滑剤は、液体潤滑剤の使用が、例えば熱的条件又は周辺環境によって選択肢にない、特別な場合において用いられる。固体潤滑剤は、特に高い負荷の摺動接触における摩耗の制御において効果的であり、それ故、摩耗にさらされる用途において用いられることが多い。このような固体潤滑剤を適用する幾つかの方法がある。多くのこのような方法は、覆われる表面上へのペースト又は液体含有分散固体潤滑剤の用途に基づいており、続いて熱処理及び／又は機械的な処理を行い、ペースト又は液体中の結合材料を除去し、固体潤滑剤を製品の表面と結合させ潤滑させる。しかし、表面と化学的に結合していなければ、固体潤滑剤は、表面への維持が不十分であり、容易に離れる。その結果、ポリマー結合固体潤滑剤コーティングが、実際には、最も一般的であり、ダウ・コーニング（Ｄｏｗ  Ｃｏｒｎｉｎｇ）、クリューバー（Ｋｌｕｅｂｅｒ）、ヘンケル（Ｈｅｎｋｅｌ）及び多くのその他の会社からの既知の市販の製品が挙げられる。これらの製品では、表面上に固体潤滑剤を維持するために熱硬化性、ＵＶ硬化又は酸化乾燥ポリマー結合剤が、用いられる。窒化後コーティングを適用するために、別個の工程で、最初に表面を洗浄し、次にコーティングをし、次に最終的に硬化しなければならない。
【０００８】
窒化物の場合には、このような加熱及び／若しくは機械的な処理並びに／又は洗浄は、窒化物それ自体の表面の組成及び特性に影響する場合がある。低い窒素ポテンシャルでの加熱は、例えば、対象物表面の脱窒化を引き起こす恐れがあり、熱処理及び機械的な相互作用によって窒化物の構造、硬度等が変わる恐れがある。
【０００９】
固体潤滑剤コーティングを製造する別の一般的な方法として、物理蒸着（ＰＶＤ）、プラズマ補助化学蒸着（ＰＡ−ＣＶＤ）及び類似の真空プロセスが用いられ、それによって固体潤滑剤は、マトリックスがダイヤモンドライクカーボンなどの硬いコーティング内に埋め込まれる。この技術は、特に、Ｂａｌｉｎｉｔ  Ｃ（エリコン（Ｏｅｒｌｉｋｏｎ））、ＭｏＳＴ（ティーアコーティングズ（Ｔｅｅｒ  Ｃｏａｔｉｎｇｓ））及びその他などの製品を製造するために用いられる。ＰＶＤ（又はＰＡ−ＣＶＤ）コーティングに先立って、また表面は、別個の工程で、完全に洗浄され、次にコーティングされなければならない。
【００１０】
窒化鋼品は、また別個のプロセスの工程において、ある種の固体潤滑剤によってＣＶＤコーティングを行うこともできる。これは、トライボロジー効果が生じる可能性がある。例えば、あるものは、揮発性金属カルボニル錯体、Ｍｏ（ＣＯ）６及びＷ（ＣＯ）６をメルカプタン又はジメチルスルフィドなどの有機硫化物と反応させるＣＶＤプロセスによってＭｏＳ２及びＷＳ２コーティングを生成し得る。残念ながら生成されたコーティングは、けば立つ傾向にあることが多く、基材に対して貧弱な接着性を示す。考えられる理由としてコーティング前の窒化表面上又は洗浄操作中の表面改質において混入又はガスの吸着が見いだされ得る。
【００１１】
上記のすべての場合について、増大したプロセスの複雑性によって、物流コスト及び製造コストが増大する。
【発明の概要】
【００１２】
本技術における一般的な物として、トライボロジー特性が改善された固体潤滑剤でコーティングした窒化鋼品を提供することができる。
【００１３】
上記の対象物は、独立クレームに従う方法及び装置によって達成される。好ましい実施形態は、従属クレームで定義される。
【００１４】
一般的に、第一の態様では、鋼品の製造方法は、３５０〜６５０℃の間における硝化温度で鋼品を窒化することを含み、窒化鋼品が得られる。窒化鋼品は、硝化温度から反応性焼き入れ油中で焼き入れされる。反応性焼き入れ油は、Ｓ、Ｐ、Ｂ、Ｍｏ及びＷの少なくとも１つを含む。したがって、焼き入れによって更にＳ、Ｐ、Ｂ、Ｍｏ及びＷの少なくとも１つを含む固体潤滑剤による窒化鋼品のコーティングを含む。
【００１５】
第二の態様では、鋼品の製造装置は、窒化チャンバー、焼き入れボリューム及び輸送手段を含む。窒化鋼品が得られる、３５０〜６５０℃の間における硝化温度で鋼品を窒化するために窒化チャンバーが、構成される。焼き入れボリュームは、Ｓ、Ｐ、Ｂ、Ｍｏ及びＷの少なくとも１つを含む反応性焼き入れ油を含む。反応性焼き入れ油中で窒化鋼品に焼き入れを行う反応性焼き入れ油を含むより冷たい焼き入れボリュームに対して硝化温度を有する窒化鋼品を移動させるために、輸送手段が構成される。焼き入れは、窒化鋼品上でＳ、Ｐ、Ｂ、Ｍｏ及びＷの少なくとも１つを含む固体潤滑剤を形成する。
【００１６】
第三の態様では、鋼品は、鋼の本体を含む。鋼の本体は、Ｓ、Ｐ、Ｂ、Ｍｏ及びＷの少なくとも１つを含む固体潤滑剤の表面層によって覆われた窒化層を有する。固体潤滑剤は、最も高い窒素含有量を有する窒化層の新しくもたらされた表面部分に化学的に直接、結合している。
【００１７】
第四の態様では、焼き入れ油が、鋼品上に固体潤滑剤層を供給するために用いられる。焼き入れ油は、基油及びＳ、Ｐ、Ｂ、Ｍｏ及びＷの少なくとも１つを含む添加剤を含む。
【００１８】
提案された技術の利点の１つは、制御された表面特性及び改善されたトライボロジー性能を有する固体潤滑剤でコーティングした窒化鋼品が得られることである。更に、固体潤滑剤でコーティングした窒化鋼品は、経済的で複雑ではないプロセスで製造される。その他の利点は、発明を実施するための形態を読めば理解されるであろう。
【００１９】
本発明は、更なる対象物及びそれらの利点と共に、次の説明と共に添付図面を参照することによって、最も理解され得る。
【図面の簡単な説明】
【００２０】
【図１】典型的な焼き入れ曲線を示す。
【図２】鋼品の製造方法に関する実施形態の工程におけるフローチャートである。
【図３】窒化プロセスについて典型的な温度／時間の図を示す。
【図４】通常の焼き入れを行った鋼製品と反応性の焼き入れを行った鋼製品について表面の含有量を比較した図である。
【図５】通常の焼き入れを行った鋼製品及び反応性の焼き入れを行った鋼製品について摩擦特性を示した図である。
【図６】反応性の焼き入れを行った鋼製品の表面領域の一部を図解したものである。
【図７Ａ】鋼品の製造装置の実施形態を図解したものである
【図７Ｂ】鋼品の製造装置について別の実施形態を図解したものである。
【図８】極圧耐摩耗性材料に関する活性化温度を示す図である。
【発明を実施するための形態】
【００２１】
図面全体を通して、類似した又は対応する要素に対して同様の参照番号が用いられる。
【００２２】
提案された技術をより理解するために異なる窒化プロセスの簡単な概説から始めることが有用であり得る。
【００２３】
窒化プロセスは、硬化した表面層を生成させる目的で鋼表面に窒素あるいは窒素及び炭素の双方を高温で提供する熱化学プロセスである。表面層は、拡散領域及び化合物領域、あるいは拡散領域のみを含む。化合物領域は、窒化物を含む相転移層である。高温では、またオーステナイト又はマルテンサイト領域が、存在し得る。熱化学窒化プロセスは、ガス雰囲気内、塩浴内又はプラズマプロセスによって実施することができる。このようなプロセスは、ガス窒化、ガス軟窒化、塩浴窒化、塩浴軟窒化、プラズマ窒化及びプラズマ軟窒化として呼ぶことができる。窒化プロセスは、０．５〜３時間、３００〜４００℃の間の温度における予備酸化によって、進めてよい。
【００２４】
ガス窒化では、窒化される被加工物は、高温の供給ガスで満たされたチャンバー内に設置される。通常アンモニアが供給され、そのため、時としてアンモニア窒化として知られている。アンモニアが、加熱された被加工物と接触すると、窒素及び水素に分かれる。窒素は、材料の表面上に拡散し、窒化層を生成する。
【００２５】
塩浴窒化では、窒素供給媒体は、シアン化塩などの窒素含有塩である。このプロセスでは、窒素は、臨界未満の温度で、フェライト段階で、金属表面に拡散し、肌焼き表面を生成する。塩は、また被加工物表面に炭素を提供するためにも用いられ、それ故、塩浴プロセスは、また軟窒化プロセスとしても知られている。すべての軟窒化プロセスで用いられる温度は、５５０〜５７０℃である。塩窒化の利点の１つは、任意のその他の窒化方法よりも同様の時間で大きな拡散深度を達成することができることである。その他の利点は、素早いプロセス時間及び単純な操作である。
【００２６】
イオン窒化としても知られるプラズマ窒化、プラズマイオン窒化又はグロー放電による窒化は、軟窒化の場合において窒素、水素、及び任意に炭素使用ガスの混合物中で行われる最近の熱化学処理である。高いイオン化レベルを有するグロー放電は、反応チャンバー内に設置された部品周辺から発生する。その結果、窒素リッチ窒化物が、表面で形成される。
【００２７】
プラズマ窒化は、所望の特性にしたがって表面を改質する。ガス混合物を適応させることによって特別に調整した層及び硬度特性について、５００ミクロン厚までの低い窒素含有量を有する化合物層を含まない表面から高い窒素含有量及び追加で炭素ガスを有する（プラズマ軟窒化）化合物層までを達成することができる。広くて適切な温度範囲によって、ガスプロセス又は塩浴プロセスの可能性を超えた多数の用途が可能になる。
【００２８】
窒素イオンは、ガス又は塩浴から別々に、イオン化によって生成されるのでプラズマ窒化効率は、主として温度に依存しない。したがって、プラズマ窒化は、２６０℃〜６００℃超の広い温度範囲で実施することができる。例えば、穏やかな温度でステンレス鋼をクロム窒化物の析出物の形成なしで窒化することができ、それ故、それらの耐腐食特性を維持する。
【００２９】
様々な鋼の種類をプラズマ窒化で有益に処理することができる。特に、高合金鋼に適用されたとき、プラズマ窒化は、高い耐摩耗性、耐スカッフィング、耐かじり性及び耐焼付性を促進させる高い表面硬度を付与する。疲労強度は、主に表面圧縮応力の発生によって増大する。プラズマ窒化は、部品が、窒化領域及び軟質領域の双方を有することを必要とするときはいつでも賢い選択である。
【００３０】
典型的な用途して、歯車、クランクシャフト、カムシャフト、カムフォロア、バルブ部品、押出機のスクリュー、ダイカスト用具、鍛造用ダイス、冷間成形用具、インジェクター及びプラスチック用モールド用具、ロングシャフト、軸、クラッチ及びエンジン部品が挙げられる。マスキングを必要とする場合、対応するガスプロセスに対して、プラズマ窒化及びプラズマ軟窒化が、多くの場合、好ましい。
【００３１】
拡散領域は、包含された窒素が、固溶硬化（ｓｏｌｕｔｉｏｎ  ｈａｒｄｅｎｉｎｇ）及び析出硬化によって鋼の硬度に影響する、窒素影響表面層である。
【００３２】
化合物領域は、鋼の合金元素を有する鉄窒化物（γ’窒化物及び／又はε窒化物）、炭窒化物及び窒化物を含む相転移した表面層である。
【００３３】
すべての鉄に基づいた鋼材料は、窒化プロセスによって処理することができ、限定されないが、炭素鋼、低合金鋼、工業用鋼、硬化及び調質鋼、肌焼き鋼、工具鋼、ステンレス鋼、析出硬化鋼／ステンレス鋼及びその他の鋼の改良型を含む。
【００３４】
焼き入れ油及び熱処理用流体については、窒化などの硬化、焼き戻し又はその他の熱処理プロセスの一部として鋼又はその他の金属の急速な又は制御された冷却を意図している。
【００３５】
焼き入れ油には、２つの主要な機能がある。焼き入れ中の熱伝達を制御することによって鋼の硬化を容易にし、焼き入れ中の鋼の濡れを向上し、歪及びクラックの増大をもたらす恐れのある望ましくない熱及び形質転換の勾配の形成を最小限に抑える。
【００３６】
したがって、焼き入れ油の開発では、幾つかの特性が、通常考慮に入れられる。焼き入れ油は、安定した焼き入れ性能及び冷却速度を提供する能力を有するべきである。焼き入れ油は、また好ましくは高い熱衝撃に耐える能力も示す。焼き入れ油は、また油の成分並びに焼き入れを行った被加工物に耐酸化性を提供するべきである。焼き入れ油は、また良好な表面の清浄度をもたらし、硬化した鋳物の変形がないように選択されるべきである。
【００３７】
多くの極圧耐摩耗性（ＥＰ／ＡＷ）添加剤は、加熱した金属表面と反応することができると知られている。「特別レポート（Ｓｐｅｃｉａｌ  Ｒｅｐｏｒｔ）、極圧添加剤の動向（Ｔｒｅｎｄｓ  ｉｎ  ｅｘｔｒｅｍｅ  ｐｒｅｓｓｕｒｅ  ａｄｄｉｔｉｖｅｓ」では、Ｎ．Ｃａｎｔｅｒらによって、トライボロジー及び潤滑技術、２００７年、ページ１１（Ｔｒｉｂｏｌｏｇｙ  ａｎｄ  Ｌｕｂｒｉｃａｔｉｏｎ  Ｔｅｃｈｎｏｌｏｇｙ，２００７，ｐａｇｅ１１）に異なる種類のＥＰ／ＡＷ添加剤の活性化温度が、示されている。これらの見いだされたことを図８に示す。したがって、低い摩擦固体潤滑剤被膜を析出するために添加剤が加えられた油浴又は溶融した塩浴中における鋼部品の加熱を用いることができるという着想となる。（例えば、ＧＢ  ７８２，２６３又はＷＯ  ０３／０９１４７８を参照）しかし、この直接的な方法は、３００℃を大きく超える温度で多くの添加剤に対して反応性の障壁があり、非常に高い温度で、制御不良の硬度損失が生じるため、明らかな制約を有し、容認できない。
【００３８】
しかし、代わりに、本開示内で示される本技術は、熱で引き起こされる固体潤滑剤の窒化物表面への析出を利用する。典型的な窒化プロセスで実施される温度は、また固体潤滑剤の形成を開始するために十分に高い温度である。しかし、適切な固体潤滑剤の成分を窒化チャンバーそれ自体に提供することが難しく、直接コーティングを困難にしている。
【００３９】
代わりに本技術は、高温が伴う、最後のプロセスである焼き入れに着目する。反応性焼き入れ油を用いることによって、硬化／焼き入れは、固体潤滑剤被膜の析出と組み合わせることができる。化学反応をもたらすために用いられる唯一の熱源は、窒化工程後に鋼部品によって維持される熱である。窒化中、部品は、通常、３５０〜６５０℃まで加熱される。この温度は、焼き入れ油中に存在する特定のＥＰ／ＡＷ添加剤と反応を開始するために十分に高い。反応性焼き入れ油は、次の化学元素、Ｓ、Ｐ、Ｂ、Ｍｏ及びＷの少なくとも１つの担体として機能する１種類以上の表面反応性化合物を含有する。反応性焼き入れプロセスにおける全体的な冷却速度は、通常の焼き入れプロセスと類似しており、５０〜２５０℃／ｓに達し、したがって、処理した部品の全体的な焼き入れ時間及び硬度は、非反応性焼き入れプロセスと同一である。
【００４０】
しかし、反応性焼き入れ油中における処理の結果は、表面化学の観点から従来の焼き入れと非常に異なるということが見いだされた。通常の焼き入れと対照的に、反応性焼き入れは、更に焼き入れ操作中に固体潤滑剤による窒化鋼品のコーティングを含み、その化学組成中に次の化学元素、Ｓ、Ｐ、Ｂ、Ｍｏ及びＷの少なくとも１つを含有する。反応性焼き入れが行われた鋼部品は、添加剤パッケージ内に元々存在する特定の化学元素で構成される０．１μｍ超の厚みである固体潤滑剤被膜の存在を示す。これは、更に、以下の幾つかの実施例内で考察される。
【００４１】
したがって、油による焼き入れにおいて素早い冷却速度にもかかわらず、被加工物の熱は、油の異なる成分間に化学反応を引き起こすために依然として十分であることが確認されてきた。好ましい実施形態では、Ｓ並びに少なくとも１つのＭｏ及びＷを含む添加剤を有することによって、ＭｏＳ２及びＷＳ２と類似した固体潤滑剤をそれぞれ、被加工物の表面上に形成させることができる。同時に、固体潤滑剤物質によるコーティングとして、例えば、硬化などの焼き入れによって引き起こされる通常のプロセスは、依然として生じる。したがって、焼き入れ中に形成された固体潤滑剤物質は、新たに窒化し、硬化した表面に直接、結合している。この結果の１つとして、固体潤滑剤は、最も高い窒素含有量を有する窒化層の一部分に化学的に直接、結合している。更に、窒化プロセス中に含まれる場合を除いて、酸素が窒化された被加工物に達することができない場合、固体潤滑剤及び窒化層間の結合は本質的に酸素を含まず、通常、結合強度を向上させる。
【００４２】
従来技術における焼き入れ油の主な機能は、急速な冷却によって、鋼の硬化が可能になることである。比較的高い熱伝導率及び良好な濡れ性を有することによって、焼き入れ油が、また歪及びクラックをもたらす恐れのある熱の勾配を最小限に抑えることにも役立つ。図１は、典型的な冷却曲線３０１の実施例を示す。曲線３００は、冷却速度を示す。熱い金属片が、油に浸されると、油の沸騰又は熱分解によって、一瞬で金属表面近くに蒸気層が生じる。蒸気層の特性は、焼き入れ油の配合に用いられる基油の種類及び界面活性の添加剤に依存する。このような蒸気のブランケットがそこにある限り、蒸気層は、断熱材として作用するので冷却速度は、比較的、遅い。典型的な冷却速度は、約２０〜４０℃／ｓであり得る。これは、図１のＡによって示される範囲に相当する。蒸気のブランケット段階に続いて核沸騰段階Ｂが生じる。核沸騰は、表面温度が、蒸気層が不安定になる点まで降下し、沸騰によって気泡の形成が生じたときに始まる。この段階は、全体的な焼き入れ冷却プロセスにおいて最大の熱伝達速度を示し、５０〜２５０℃／ｓに達する場合がある。反応性焼き入れ油中に存在するＥＰ／ＡＷ添加剤との表面反応が、開始するのは、この段階である。したがって、低い沸騰温度を有する軽質基油は、ホスフェートなどの高い反応性添加剤との組合せに用いることがより適しており、一方、高い沸騰温度を有する重質基油は、硫化物などの低い反応性添加剤との組合せに用いることがより適している。金属の表面温度が、油の沸点未満に降下するとき、対流冷却（Ｃ段階）が優勢になる。対流冷却に対して冷却強度は、粘度が低くなることによって、より急速な冷却が可能となる油の粘土に依存する。図１に示される焼き入れプロセスは、一般的な焼き入れプロセスの実施例として、理解されるべきである。異なる段階における冷却速度に関する実際の数字は、実際の内容に応じて変化してよい。これの幾つかは、以下により詳細に考察される。しかし、冷却速度を変更する当該技術は、そのようなものとして従来技術において周知である。
【００４３】
焼き入れと関連して固体潤滑剤層を得るためにエネルギー供給源として熱処理後の被加工物によって蓄積された熱を用いたプロセスそれ自体は、また焼き入れによって普通に冷却されるか又は例えば、鋼の肌焼き中の焼き入れによって冷却することができるその他の種類の熱処理品について実施することも可能となる。
【００４４】
図２は、鋼品の製造方法に関する実施形態の工程のフローチャートを示す。本プロセスは工程２００で開始する。工程２１０では、鋼品は、３５０〜６５０℃の間の硝化温度で窒化される。この窒化によって窒化鋼品が得られる。工程２２０では、窒化鋼品は、硝化温度から反応性焼き入れ油中で焼き入れが行われる。反応性焼き入れ油は、Ｓ、Ｐ、Ｂ、Ｍｏ及びＷの少なくとも１つを含む。それによって、焼き入れ２２０の工程は、更にＳ、Ｐ、Ｂ、Ｍｏ及びＷの少なくとも１つを含む固体潤滑剤による、窒化鋼品のコーティングの工程２２２を含む。本プロセスは、工程２９９で終了する。好ましい実施形態では、反応性焼き入れ油は、Ｓ並びに少なくとも１つのＭｏ及びＷを含む。
【００４５】
速い焼き入れ速度によって、窒化処理の結果は、通常変化しない。しかし、焼き入れ速度が速くなれば、焼き入れ油中に存在する添加剤が、鋼品と反応し得る際の時間間隔が短くなる。したがって、固体潤滑剤によるコーティングを考慮するときに速すぎる焼き入れは、一般的にあまり有用ではない。今のところ焼き入れ工程が、２５０℃／ｓ未満の最大冷却速度で実施される場合に、有利であると考えられている。しかし、焼き入れ油中の反応性成分の濃度が増大すると、固体潤滑剤コーティングを生成させるためにより速い焼き入れ速度が可能となる。
【００４６】
典型的な操作条件に関して、密な固体潤滑剤コーティングを生成させるために反応性焼き入れ油が、好ましくは例えば、Ｓ、Ｐ、Ｂ、Ｍｏ及び／又はＷなどの少なくとも０．１％の重量のドーピング元素を含むということが見いだされた。添加剤の処理レベルが増大することによって、固体潤滑剤の析出が加速し、更に焼き入れ油の耐用期間が短くなるために費用が増大し、したがって運転費用が増大する。これによって、焼き入れ油中のドーピング元素の含有量に関して好ましい上限を約１０％の重量に設定した。
【００４７】
好ましい実施形態では、焼き入れ工程は、窒化工程の終了に連なって実施される。このような場合、拡散又はその他の時間依存性作用が窒化の結果に影響する恐れがなく、窒化雰囲気が、不要な物質が鋼品表面に達することを防ぐため、固体潤滑剤のコーティングが実施される「清浄な」表面を確保することができる。
【００４８】
即時の焼き入れを実施することができない場合、窒化鋼品が、窒化工程及び焼き入れ工程間の全体的な時間を通して高い窒素ポテンシャルを有する清浄な雰囲気中に維持されるということが好ましく、更により好ましくは、その雰囲気が、窒化鋼品の表面における脱窒化を防ぐために十分高い窒素ポテンシャルを示す場合である。
【００４９】
即時の焼き入れを実施することができない場合、窒化鋼品を窒化工程及び焼き入れ工程間の全体的な時間を通して硝化温度で維持することもまた好ましい。
【００５０】
しかし、時間で分離される窒化及び反応性焼き入れ工程を実施することが可能である。しかし、次に通常、窒化を非反応性焼き入れによって終了しなければならず、反応性焼き入れを行うことができる前に続いて窒化鋼品を再び高い温度まで加熱することが、必要である。しかし、この解決法は、二重の加熱プロセス及び窒化鋼品の特性に対する第二の焼き入れの役割に関して不確実性を伴うので、あまり有利ではない。
【００５１】
鋼品の製造方法について特定の実施形態では、窒化工程は、Ｃｏｒｒ−Ｉ−Ｄｕｒ（登録商標）プロセスにしたがって実施される。Ｃｏｒｒ−Ｉ−Ｄｕｒ（登録商標）は、ボディコート（Ｂｏｄｙｃｏｔｅ）が所有権を持つ、鉄窒化物−酸化物化合物層の発生を通して耐腐食性及び摩耗特性を同時に改善するための熱化学処理である。Ｃｏｒｒ−Ｉ−Ｄｕｒ（登録商標）処理は、様々な低い温度の熱化学プロセス工程、主にガス軟窒化及び酸化の組合せを伴う。プロセスでは、３つの領域からなる境界層が生成する。拡散層は、基材に対して転移を形成し、部品の硬度及び疲労強度を増大させる格子間に溶け込んだ窒素及び窒化物の析出物からなる。表面に向かって、化合物層、主に六方晶系イプシロン相の炭窒化物が続く。外側の領域におけるＦｅ３Ｏ４酸化鉄（磁鉄鉱）は、耐腐食性鋼に関してクロム−酸化物と比較して不働態層の効果がある。酸化物及び化合物層の低い金属様の性質並びに高い硬度の摩擦によって凝着及び焼き付き摩耗が、際立って減少し得る。Ｃｏｒｒ−Ｉ−Ｄｕｒ（登録商標）では、高い温度の肌焼きプロセスと比べて部品の歪及び寸法変化への影響がごくわずかである。
【００５２】
Ｃｏｒｒ−Ｉ−Ｄｕｒ（登録商標）の典型的な用途して、自動車用途のためのブレーキピストン、ボールジョイント、ポンプカバー、ワイパーの軸、ディファレンシャル軸、セレクトシャフト、ボルト、ブッシュ及びファスナーエレメントが挙げられる。また、一般的な工業に用いるための油圧ピストン及びハウジング、幾つかの軸及びシャフトも挙げられる。特に、アルミニウムダイ鋳造プロセスにおける充填チャンバー及び鋳造ダイスは、溶融金属及びＣｏｒｒ−Ｉ−Ｄｕｒ（登録商標）表面間の低い反応性によって、利点が得られる。Ｃｏｒｒ−Ｉ−Ｄｕｒ（登録商標）は、肌焼き鋼、熱処理できる鋼、冷間成形鋼及び機械加工が容易な鋼としてほぼすべての単一及び低い合金の鉄材料に適用することができる。
【００５３】
特定の本実施形態では、加熱及び冷却の双方の間保護し、制御された雰囲気を提供するために備えられた熱処理用加熱炉が、用いられた。特定の本実施形態で鋼の種類のＳＳ２１７２を用いた。本プロセスは、空気中で約１〜２時間、４００℃での予備加熱及び予備酸化を用いて開始した。この予備酸化は、更にこの鋼に対する軟窒化の結果を確実にするために実施される。これを図３に概略的に示す。主な軟窒化中、３５％アンモニア（ＮＨ３）、５％二酸化炭素（ＣＯ２）及び６０％窒素ガス（Ｎ２）のガス混合物を用い、体積％で測定した。軟窒化を５８０℃で実施した。全ガスフローは、毎時、加熱炉の３．５倍の容積に相当する。この全ガスフローは、窒素活性に影響するが、加熱炉に依存し、通常、各加熱炉の種類に適合させなければならない。軟窒化工程中の窒素活性、ａＮは、２．５及び５の間で変化したが、以前の経験によれば０．２〜２０の範囲内の窒素活性は、所望の結果を生じさせるために用いることが可能である。本実施形態では、化合物層を有する窒化層が、目標であり、表面に少なくとも６重量％の窒素濃度を必要とする。
【００５４】
特定の本実施形態に関して達成され、研究された化合物領域の種類は、純粋なε窒化物又はε窒化物及びγ’窒化物間の混合物の組成を有する。これらの特定の実験によって、厚みが１０〜２５μｍの化合物領域を有する軟窒化層が得られた。
【００５５】
焼き入れは、軟窒化加熱炉に直接、連結した冷却チャンバー内で実施される。実験中の冷却チャンバー内の雰囲気は、軟窒化加熱炉内の雰囲気と同様の組成を有していた。窒素活性は類似しており、移送及び焼き入れ中における脱硝化の危険性を減少させた。この雰囲気は、主な組成として、窒素ガス（Ｎ２）、水素ガス、（Ｈ２）、アンモニア（ＮＨ３）、一酸化炭素（ＣＯ）、二酸化炭素（ＣＯ２）及び場合によっては少量の水（Ｈ２Ｏ）を有していた。
【００５６】
多くの代替実施形態もまた可能である。第一に、基本的な材料を変更することができる。実験は、鋼のＳＳ２５４１、ＳＳ２２４４、ＳＳ２１４２、ＳＳ２２４２及びＳＳ１２６５について実施され、そのすべてにおいて、完全に満足できる結果が得られた。前に述べたように、本質的にすべての鉄に基づいた鋼材料を窒化プロセスによって処理することができ、限定されないが、炭素鋼、低合金鋼、工業用鋼、硬化及び調質鋼、肌焼き鋼、工具鋼、ステンレス鋼、析出硬化鋼／ステンレス鋼及びその他の鋼の改良型を含む。
【００５７】
加熱及び予備酸化は、また代わりの方法でも実施することができる。３００℃〜４５０℃の間の予備酸化温度は、窒化の技術分野において一般的であり、基本的に処理される鋼の品質に応じて選択される。しかし、幾つかの材料に対して、予備酸化は、推奨できない。しかし、予備酸化工程の存在は、最終的な焼き入れ−コーティング操作に直接的に影響を与えない。
【００５８】
窒化プロセス中にその他のガス混合物を利用することができる。非限定的実施例の１つとして、アンモニア及び二酸化炭素のみの軟窒化雰囲気を用いることができる。最終製品に対して、浸炭が、あまり重要ではない場合、純粋な窒化もまた実施することができる。次にアンモニアのみの雰囲気、場合により、窒素ガス混合物を利用することができる。窒素及び炭素雰囲気を生成するために、アンモニアと混合した吸熱ガス（ｅｎｄｏｇａｓ）を用いることができる。
【００５９】
また、窒化中のプロセス温度も異なり得る。標準的な軟窒化プロセスにおいて５００℃〜６２０℃の軟窒化温度が用いられ、選択した基本材料、すなわち鋼の品質に窒化プロセスを適応させる可能性が得られる。例えば、窒化層の厚みは、コンマ数マイクロメートルから３５μｍまで達成され、これによって、最終材料の特性を調整するための可能性が増大する。
【００６０】
特定の種類の窒化物表面を達成するために、ガス混合物、温度及びプロセス時間の適合によって、窒化を制御する可能性が得られる。続く焼き入れ工程は、任意の窒化又は軟窒化された表面について実施することができる。特に、このような表面は、所望の最終的な用途又は基材材料の種類を選択する場合に全体的に化合物領域がなくても、又は単純なγ’窒化物を有していてもよい。
【００６１】
窒化工程の後、窒化鋼品について、反応性焼き入れ油中で即時の焼き入れを行った。
【００６２】
反応性焼き入れ油の配合における使用に適したタングステン担体の非排他的な例として、単純なタングステン酸塩、チオタングステン酸塩、タングステンジチオカルバメート、タングステンジチオホスフェート、タングステンカルボキシレート及びジチオカルボキシレート、タングステンザンテート及びチオザンテート、配位子としてカルボニル、シクロペンタジエニル及びイオウを含有する多核タングステン錯体、配位子としてピリジン、ビピリジン、ニトリル及びホスフィンを有するタングステンのハロゲン含有錯体、脂肪酸グリセリド、アミド及びアミンを有するタングステン酸（ｔｕｎｓｔｉｃ  ａｃｉｄ）の付加物が、挙げられる。本目的に適した市販の製品における既知の例として、Ｖａｎｄｅｒｂｉｌｔ  ＩｎｔｅｒｎａｔｉｏｎａｌからのＶａｎｌｕｂｅ  Ｗ−３２４及びキングインダストリーズ（Ｋｉｎｇ  Ｉｎｄｕｓｔｒｉｅｓ）からのＮａ−ｌｕｂｅ  ＦＭ−１１９１が挙げられる。
【００６３】
反応性焼き入れ油の配合における使用に適したモリブデン化合物の非排他的な例は、単純なモリブデン酸塩、チオモリブデン酸塩、モリブデンジチオカルバメート、モリブデンジチオホスフェート、モリブデンカルボキシレート及びジチオカルボキシレート、モリブデンザンテート及びチオザンテート、配位子としてカルボニル、シクロペンタジエニル及びイオウを含有する多核モリブデン錯体、ピリジン、ビピリジン、ニトリル及びホスフィンを有するモリブデンのハロゲン含有錯体、脂肪酸グリセリド、アミド及びアミンを有するモリブデン酸の付加物がある。本目的に適した市販の製品における既知の例として、Ｖａｎｄｅｒｂｉｌｔ  ＩｎｔｅｒｎａｔｉｏｎａｌからのＭｏｌｙｖａｎ  Ｌ及びＭｏｌｙｖａｎ  ８５５、並びにキングインダストリーズ（Ｋｉｎｇ  Ｉｎｄｕｓｔｒｉｅｓ）からのＮａ−ｌｕｂｅ  ＦＭ−１１８７が挙げられる。
【００６４】
反応性焼き入れ油の配合における使用に適したホウ素化合物の非排他的な例は、分散ホウ酸、分散金属ホウ酸塩、アミン及びアミノアルコールを有するホウ酸の付加物、ホウ酸エステル及びホウ素クラスターアニオンを含有するイオン性液体である。本目的に適した市販の製品における既知の例として、Ｖａｎｄｅｒｂｉｌｔ  ＩｎｔｅｒｎａｔｉｏｎａｌからのＶａｎｌｕｂｅ  ２８９、及びキングインダストリーズ（Ｋｉｎｇ  Ｉｎｄｕｓｔｒｉｅｓ）からのＮａ−ｌｕｂｅ  ＦＭ−１１８７が挙げられる。
【００６５】
反応性焼き入れ油の配合における使用に適したイオウ化合物の非排他的な例は、元素状イオウ又は様々な油に溶解できる有機イオウ化合物、いわゆるイオウ担体であり、硫化炭化水素、硫化脂肪酸及び硫化エステルが挙げられるがこれらに限定されない。
【００６６】
反応性焼き入れ油の配合における使用に適したりん化合物の非排他的な例は、トリクレジルホスフェートなどのりん酸トリエステル、モノ及びジアルキルりん酸の部分的なエステルのアミンで中和された混合物、エトキシ化モノ及びジアルキルりん酸、ジアルキルジチオホスフェート等がある。
【００６７】
焼き入れ油の異なる組成を試験した。好ましい群の実施形態では、異なる試験において、汎用焼き入れ油添加剤パッケージである１〜１０％の重量間の処理レベルで用いたオロナイト（Ｏｒｏｎｉｔｅ）からのＯＬＯＡ４７５１、及び１〜２０％の重量間の処理レベルで用いたモリブデンホスホチオエートと組み合わせてＮｙｎａｓ  Ｐｅｔｒｏｌｅｕｍからのナフテン系基油Ｔ２２を用いた。
【００６８】
幾つかのその他の試験実施形態では、焼き入れ油に対してその他の一般的な添加剤を用いた。分散性を促進し、濡れを改善するために脂肪酸トリグリセリドであるＭｉｃｒｏｓ  Ｌｕｂｒｉｃａｔｉｏｎ  ＴｅｃｈｎｏｌｏｇｉｅｓからのＰｌａｓｍｏｉｌ  ＭＲ−Ａを１０％の重量までの濃度で加えた。追加のＳ源を提供するために、ジアルキルポリスルフィドであるＡｄｄｉｔｉｎ  ＲＣ  ２５４０を１０％の重量までの量で加えた。焼き入れ油の酸化を減少させ、かつ追加のＳ及びＰ源を提供するために亜鉛ジチオホスフェートであるオロナイト（Ｏｒｏｎｉｔｅ）からのＯＬＯＡ  ２６２を５％の重量までの濃度で用いた。これらの追加添加剤の主な目的は、固体潤滑剤層の形成に関して決定的な影響なしに焼き入れ油の寿命を長引かせることである。
【００６９】
図４は、反応性油中で焼き入れされた１つのサンプル及び通常の油で焼き入れされた類似のサンプルの表面組成を示す図である。表面組成についてＸ線蛍光測定を用いて解析した。反応性焼き入れ方法を用いて処理した試料の化学的表面組成が、通常の方法を用いて処理した試料と非常に異なることが、容易にわかる。Ｓ、Ｚｎ及びＭｏなどのドーピング元素の濃度は、通常の焼き入れの場合では検出限界未満である。
【００７０】
また、処理した部品の外観及びトライボロジー特性は、全く異なる。図５は、通常の方法で焼き入れした表面と比較して、上記で示した組成に従った反応性焼き入れ油中で焼き入れした表面に関して異なる回転速度に対する摩擦係数（ＣＯＦ）を示す図である。通常の焼き入れ方法と比べたとき、反応性の焼き入れによって、低い摩擦係数を有する表面を生成すると容易に結論を出すことができる。異なる試料回転速度におけるプローブ配置で、クロス−シリンダー配置の試験試料で接触する潤滑摩擦試験で示されたデータが得られる。初期のヘルツ接触圧力は、約１ＧＰａだった。
【００７１】
Ｓ、Ｐ、Ｂ、Ｍｏ及びＷの少なくとも１つを用いた反応性の焼き入れによって生成する鋼品は、したがってＳ、Ｐ、Ｂ、Ｍｏ及びＷの少なくとも１つを含む固体潤滑剤の表面層を示す。図６は、このような窒化鋼品１００の一部の断面図を概略的に示す。バルク合金は、窒化工程前の元々の鋼品に相当する鋼１０２である。窒化中に熱処理によって、元々の鋼品の金属相が変化してもよいが、同様の組成を有する幾つかの用途では、マルテンサイト及び／又はオーステナイト構造を有することが有利であり、高い硬度の製品が得られる。２つの領域１１４及び１１６からなる本実施形態では、鋼品１００の表面１０４に近接して窒化層１１０又は境界層が形成される。拡散層１１６又は窒素拡散領域は、バルク材料１０２に対して遷移を形成する。化合物層１１４又は窒素化合物領域は、通常主に六方晶イプシロン相の窒化物／炭窒化物を含む。新たな窒化製品に関して、平均窒素濃度は、表面に向かって増大する。領域間の境界は、通常、厳密ではないが、代わりに１つの層構成から別の構成に徐々に遷移する。図５の右側の図によって概略的に示されるように窒素濃度は、鋼品１００のバルク１０２から表面に向かって通常、増大する。固体潤滑剤１２０の表面層は、窒化層１１０、特定の本実施形態では化合物層１１４に直接、結合する。換言すれば、固体潤滑剤は最も高い窒素含有量を有する窒化層の新しくもたらされた表面部分に化学的に直接、結合している。
【００７２】
別の実施形態では、例えば、Ｃｏｒｒ−Ｉ−Ｄｕｒ（登録商標）プロセスが基本的な窒化プロセスを構成する場合、窒化層は、更に外側の領域を含み、これは、通常、酸化鉄を含み、不働態層の効果がある。好ましくは、Ｐ及び／又はＢに基づいた固体潤滑剤を有利にこのような表面に用いてよい。
【００７３】
焼き入れへの移送中に主要な混入物質なしの清浄な雰囲気内において、例えば、高いアンモニア又は窒素含有量で鋼品を維持することによって、表面の脱窒化及び表面への混入が、減少する。これは、固体潤滑剤が形成される表面が清浄で高い窒素濃度を有することを意味する。それによって形成される固体潤滑剤及び窒化物層間の結合が、本質的に混入物質を含まないようになる。
【００７４】
その他の実施形態では、窒化工程を従来技術においてそのようなものとして知られている、その他の窒化プロセスにしたがって実施することができる。任意の決定的な方法において、これらの代替窒化プロセスの詳細は、固体潤滑剤コーティングに影響を与えず、したがってここでより詳細に記載されない。このような実施形態において、窒化層は、例えば、窒素拡散領域のみ又は窒素拡散領域及び窒素化合物領域のみを含んでよい。
【００７５】
焼き入れ速度及び焼き入れ油中におけるドーピング元素（Ｓ、Ｐ、Ｂ、Ｍｏ、Ｗ）の濃度は、達成することのできる固体潤滑剤の厚みに幾つかの制限を与える。所望のトライボロジー特性を達成するために密着した固体潤滑剤層によって均一な表面被覆を有すること好ましい。特有の表面粗さの存在及び本質的に確率的な固体潤滑剤層の形成によって、０．１μｍ超の平均的な厚みを有する固体潤滑剤の層を有することが好ましい。これは、更に上記で示される試験によって容易に達成された。
【００７６】
厚すぎる固体潤滑剤層は、ある種の用途においては不利になる恐れがある。必要不可欠な添加剤の焼き入れ油の減りが速いことに加えて、厚みのある層は、取れやすく、焼き入れ浴に混入し、非常に厚みのある層に対して、鋼品の許容寸法から許容限界を超えて変化する恐れがある。更に、反応性の焼き入れの本技術によって、油中における反応物質の濃度及び／又は鋼品が、固体潤滑剤層の形成を引き起こすために十分高い温度を有する時間は、最大の層厚みに関して通常、いくつかの制限がある。今日、数μｍ以下の厚みを有する固体潤滑剤の層を有することが好ましいと考えられている。
【００７７】
本技術は、多くの種類の製品に適用できる。幾つかの非限定的例は歯車、クランクシャフト、カムシャフト、ラック、ピニオン、車軸、レース、ドライブシャフト、油圧モーター用のセンターピン及びシリンダーブロック、ポンプ用の羽、ピストンスカート、チェーン部品、スライドウェイ、カムフォロア、バルブ部品、押出機のスクリュー、ダイカスト用具、鍛造用ダイス、押し出し用ダイス、小火器用部品、インジェクター、プラスチック用モールド用具、コンベヤー用ガイド等である。
【００７８】
図７Ａは、鋼品１００の製造装置１の実施形態を概略的に示す。装置１は窒化チャンバー１０を含む。窒化チャンバー１０は、窒化鋼品が得られる、３５０〜６５０℃の間の硝化温度で、窒化鋼品１００のために構成される。本実施形態では、窒化チャンバー１０は、入口バルブ１８を含み、これを通して、鋼品１００が入れられ、ホルダー１５に設置される。必要とする温度を提供するために発熱体１４が、窒化チャンバー１０内に提供される。多数のガス導入口１２が提供され、窒化チャンバー１０内部でガスの供給が、必要とするガス雰囲気に応じて制御される。窒化チャンバー１０内部の雰囲気は、連続的に変化し、したがってガスは、ガス出口１７を通して窒化チャンバーを出ることが可能になる。ガス導入口１２、ガス出口１７及び発熱体１４が、好ましくは窒化チャンバー１０内部の温度及び雰囲気の組成を監視するセンサー（図示せず）に基づいて制御される。
【００７９】
窒化プロセスが終了したとき、焼き入れボリューム２０に対する出口バルブ１６を開く。焼き入れボリューム２０は、Ｓ、Ｐ、Ｂ、Ｍｏ及びＷの少なくとも１つを含む反応性焼き入れ油１５０を含む。焼き入れボリューム２０に対するガス導入口３６は、焼き入れボリューム２０内の雰囲気が、鋼品１００の脱硝化を減少させるために十分な窒素活性を有することを確実にする。通常、窒素ガスが加えられる。
【００８０】
反応性焼き入れ油を含む前述の焼き入れボリュームに対して、窒化鋼品１００を移動させるために、輸送手段３０が提供される。本実施形態では、ホルダー１５に機械的に連結し、焼き入れボリューム２０に入り込む、出口バルブ１６を通して入れるために水平移動手段３２が配置される。出口バルブ１６は、その後、焼き入れ中に反応性焼き入れ油１５０から放出されるガス及び液体に対して窒化チャンバー１０を保護するために閉じてよい。輸送手段３０の垂直移動手段３４は、鋼品１００の移動を続け、垂直移動によって、鋼品１００は、反応性焼き入れ油１５０中で焼き入れされる。それによって輸送手段３０は、依然として硝化温度を有するときに鋼品１００を移動し、焼き入れボリューム２０の反応性焼き入れ油１５０中で窒化鋼品１００に焼き入れを行う。この焼き入れの結果、Ｓ、Ｐ、Ｂ、Ｍｏ及びＷの少なくとも１つを含む固体潤滑剤が窒化鋼品上で形成される。
【００８１】
したがって、特定の本実施形態では、輸送手段３０は、窒化チャンバー１０及び焼き入れボリューム２０間のすべてにわたって、脱窒化を防ぐ窒素ポテンシャルの雰囲気中で窒化鋼品１００を移動させるために配置される。
【００８２】
また、本実施形態では、遅れることなく移送が実施される場合、窒化チャンバー１０及び前述の焼き入れボリューム２０間のすべてにわたって、硝化温度で窒化鋼品１００を移動させるために、輸送手段３０が配置される。
【００８３】
代替的実施形態では、窒化チャンバー１０から鋼品１００を導入し、かつ取り除くために、窒化チャンバー１０は、１つのみのバルブを有してよい。
【００８４】
図７Ｂは、鋼品１００の製造装置１に関する別の実施形態を概略的に示す。本実施形態では、焼き入れボリューム２０は、窒化チャンバー１０の真下に据えられる。その際、鋼品１００を焼き入れ油１５０に垂直に移動させるために、輸送手段３０を適合させる。
【００８５】
本技術における主要成分の１つは、反応性焼き入れ油である。好ましい実施形態では、鋼品上に固体潤滑剤層を供給するための焼き入れ油は、基油及びＳ、Ｐ、Ｂ、Ｍｏ及びＷの少なくとも１つを含む添加剤を含む。好ましい実施形態では、焼き入れ油は、Ｓ並びに少なくとも１つのＭｏ及びＷを含む。
【００８６】
基本的な本態様は、多くの点において変更することができる。上記で示される方法の詳細な実施形態に関連して、幾つかの実施形態が、既に示されてきた。
【００８７】
焼き入れの種類（冷たい、暖かい又は熱い）に応じて、好ましくは異なる無機物に基づいた油が、冷たい焼き入れに対する１００Ｎから熱い焼き入れに対する６００Ｎの配合で用いられる。したがって、Ｔ２２（ニーナス（Ｎｙｎａｓ））、ＳＮ１００又はＳＮ２００（トタル（Ｔｏｔａｌ））などの低い粘度の油では、冷たい焼き入れに対して冷却が中程度、又は加速するため、より適しており、一方、ＳＮ５００（トタル（Ｔｏｔａｌ））又はＴ１００（ニーナス（Ｎｙｎａｓ））などの高粘度製品は、熱い焼き入れに対して冷却が加速するため、より適している。
【００８８】
最も重要な焼き入れ油の特性は、粘度（ＡＳＴＭ  Ｄ４４５）、引火点（ＡＳＴＭ  Ｄ９２又はＤ９３）、含水量（ＡＳＴＭ  Ｄ６３０４）、酸価（ＡＳＴＭ  Ｄ６６４）、析出個数（ＡＳＴＭ  Ｄ９１）、金属含有量（ＡＳＴＭ  Ｄ４９５１又はＤ６５９５）及びＧＭクエンチメーター（ＧＭ  ｑｕｅｎｃｈｏｍｅｔｅｒ）（ＡＳＴＭ  Ｄ３５２０）又は冷却曲線解析（ＡＳＴＭ  Ｄ６２００）である。冷却曲線解析によって、油の酸化又は水の混入による冷却速度の変化を容易に検出できる。一定の制限内で、添加剤を用いることによって、冷却曲線を「補正」することができる。
【００８９】
添加方法は、通常、焼き入れプロセス中に温度及びより安定した油を提供する目的に関して変わらない。最も一般的添加剤は、フェノール系及びアミン系酸化防止剤、カルシウムスルホネート、フェネート、及び無灰系アミンを含む全塩基価緩衝及び洗浄性添加剤、コハク酸エステル、アミド及びイミドで置換したヒドロカルビルである。このような添加剤はそのようなものとして例えば、米国特許ＵＳ６，２３９，０８２又はＵＳ７，３５８，２１７の従来技術で知られている。既知の市販のパッケージについて非排他的な例は、オロナイト（Ｏｒｏｎｉｔｅ）からのＯＬＯＡ  ４７５０、ＯＬＯＡ  ４７５１及びＬｕｂｒｉｚｏｌからのＬＺ  ５３５７である。好ましくは、焼き入れ油は、これらの焼き入れ油添加剤を最大、１０％の重量で含む。
【００９０】
反応性の焼き入れに有利に用いられる焼き入れ油の更なる特定の実施形態は、以下にしたがって構成される。
【表１】
2019501298.tif 000003
【００９１】
反応性の焼き入れに有利に用いられる焼き入れ油について、別の更なる特定の実施形態は、以下にしたがって構成される。
【表２】
2019501298.tif 000004
【００９２】
上記実施形態は、本発明の幾つかの例示的実施例として理解されるべきである。様々な修飾、組合せ及び変更が本発明の範囲を逸脱することなく実施形態に対して行われてよいことが当業者には理解されるであろう。特に異なる実施形態における異なる部分の解決策は、技術的に可能な場合、その他の形態と組み合わせることができる。しかし、本発明の範囲は、添付の特許請求の範囲によって規定される。
【図１】
2019501298.tif 000005
【図２】
2019501298.tif 000006
【図３】
2019501298.tif 000007
【図４】
2019501298.tif 000008
【図５】
2019501298.tif 000009
【図６】
2019501298.tif 000010
【図７Ａ】
2019501298.tif 000011
【図７Ｂ】
2019501298.tif 000012
【図８】
2019501298.tif 000013
【国際調査報告】
2019501298.tif 000014
2019501298.tif 000015
2019501298.tif 000016
2019501298.tif 000017